Brevet FR2516687A1 — publié le 19830520

La présente invention est relative à un milieu d'enregistre- ment optique qui présente des performances d'enregistrement amé- liorées et qui peut être reproduit sous forme de réplique ou de duplicata sans étape de traitement ultérieur. Le brevet américain n 4 o 097 895 décrit un milieu d'enregis- trement optique ablatif conçu pour être utilisé dans un système d'enregistrement optique, ce milieu comprenant un matériau réflé- chissant la lumière qui est recouvert d'une couche d'un matériau organique absorbant la lumière Un faisceau de Lumière modulée, focalisée, tel que par exemple un faisceau lumineux émis par un laser à ions argon, iorsqu'il est dirigé vers le milieu V'enre- gistrement, vaporise ou enlève par ablation la couche absorbant la lumière, ce qui dégage une ouverture dans cette couche et iaisse à découvert le matériau réfléchissant la lumière eéais- seur de la couche absorbant la lumière est choisie de façon à r 4 duire le pouvoir réfléchissant du milieu d'enregistrement. Dans la demande de brevet am'ricain né 054 437 déposée le Juillet 1 o 79 par BELL, a été décrit un milieu d'enregis rement ontique tricouche ablatif amélioré, destiné à être utilisé dans le système d'enregistrement optique décrit dans le brevet améri- cain n 4 097 895 cité ci-dessus Le milieu d'enregistrement optique tricoucae comprend un matériau réfléchissant la lumière, une couche d'un matériau transmettant la lumière recouvrant le maiér'iau réflécissant et une couche d'un matériau absorbant la um-ière recouvrant la couche transmettant la lumière 'é 6 ais- *seur de la couche absorbant la lumière est fonction ' e l'éais- seur de la couche transmettant la lumière et des constantes o- icues Cdu 1 mat-rau rn hissant la lumière et dles couches absor- bant et transmettant la lumière, afin de réduire le pouvoir de ; -'fexion (r- flectivité) optique du milieu d'enregistrement Une erac(tion m axim ale de la lumière venant frapper 'e milieu d'enre- istrenment r ?artir d'un faisceau de Lumière modul'e, focaiisée est ensuite absorbée et transformée en énergie thermique dans la couche absorbant la lumière D'énergie thermique enlève ou fûit fondre i couche absorbant la umère ro sant ainsi une ouverture dans la couche et laissant à découvert au travers de la couche transmettant la lumière, la couche rlfaêchissant la iu- mière située en dessous. L^ r'fleczivité, dans la zone de 'l'ouverture pratiîuée dans la couch-e lbsorbant la b:e-st essentiellement celle rie la coucher Yzis t la 1-um;e et elle est t,-r 2 es supérieure à celle de la rég-ion non daequi l'entoure Lors de la lecture effectuéi our restituer l es inflormations contenues dans l'enre- -5 gisturpenent, ce-tte JifÉ-ence de réflectivité est dét-ectée par vroie on Dticue et elle est tr,-_'ormée e N un signal électrique aui renorêsente I 'information enregistree. -Le milieu dersrmn trîins'dche décrit dans la demande de brevet B 3 ell N O 54 457 cît,': ci-dessus, peut âtre formé d'un m-atériaurélhisn la lumièLl-re constitué par de l'aluminium, d'une coucrhe 1 rnzta:t:;lm 4 iere en bioxyde de silicium et d'une couche absorbant la lum:ière constituée de titane métallique ayant typiquement un e - épaisseur d'environ 2 à 1,2 nanocètf-es Ce :ailieu d 4 'enregistre:-rent:rrécsente de b'onnes caracterna-;sticues d'archivage et un bon rapport signal-bruit lors de la lecture de 1 'enrerristre-ent qu'il; con-tient, pour des puissances situées bien au-d;essus de la muiss Pjnce de seuil nécessaire 1 enregis- treziert, cenendant il crêàsente une sensibilité d'enregistrezment. comparativement f-iible Le remplacement d'une couche de titane 2-0 p Dàr une couche de tellu-re augmente la sensibilité d'enregistre- ment -nais dégrade l'aptitude au stockage (archivage) du milieu d' enregistre 7 ient il en résulte que pour des buts d'archivage on préf?Äre utiliser une couché constituée d'un mtra tel que l e titan 1-'qe Y es-t gale::;ent rrfrnbe e reproduire le milie-u enre- St,rêe faqcn 7 Dou V c ir obtenir -es coniies ultpe Ceoen- dnant, éta nt d on n,, que la couchie ab sorbant la lumière est 'très î N ce, l es ouv er t ur es 'an ns c e t te,o u che so nt diff 4-iciles à reiro- -our f-zr: ier un criginal à partiur duquel on peut ob-tenir 7-l est en conséquence rfrbe de pouvoir enregistrer des informpation Z en utili 4sant lé êzi " 'enregistrezment décrit dans -f G e-tance de brc'vet arn Be'll n' ( 54 437-en r-aiso-n de ses cfîracterîstiques avantageuses dergsrmn et de lecture, :55 -,ou- en éta -nt ce Dable en znmetes de r Aali-ser des renroductions ou réplicues Jie l'information enregistrée. En consequence cette -invention a Doour objet un miîlieu d'en- regirtremen ontinue quicore une couche réfléchissant la lumière, une couch-e transmettant la lumière pl'ac Ae sur 'La couch-e 3 25 1 516687 réfléchissante et une couche absorbant la lumière recouvrant la couche transmettant la lumière, dans lequel la couche transmet- tant la lumière fond, se décompose ou se sublime à une tempéra- ture inférieure d'au moins 300 C à la température de fusion de la couche absorbant la lumière L'information est enregistrée soit sous la forme d'une ou plusieurs ouvertures à la fois dans la couche transmettant la lumière et dans la couche absorbante soit sous la forme de bulles ou de cloques dans la couche absor- bant la lumière. L'invention vise également un procédé pour obtenir directe- ment des duplicata ou répliques de l'information enregistrée sous la forme de caractéristiques topographiques dans le milieu d'enregistrement. D'autres caractéristiques et avantages de cette invention ressortiront de la description faite ci-après en référence aux dessins annexés qui en illustrent divers exemples de réalisation non limitatifs Sur les dessins: la figure I est une vue schématique de la section droite d'un milieu d'enregistrement optique; ) la figuare 2 est une vue schématique représentant la section droite d'un milieu d'enregistrement dans lequel a été enregis- tréede 'information sous la forme d'ouvertures pratiquées a la fois dans la couche transmettant la lumière et dans la couche absorbant la lumière; v la figure 5 est une vue scnématique représentant la section droite d'un milieu d'enregistrement optique dans lequel de l'information a été enregistrée sous la forme de bulles ou de cloques dans la couche absorbant la lumière; la figure 4 représente les courbes de rapport signal-bruit D lors de la lecture du milieu d'enregistrement opticue selon l'invention et d'un milieu d'enregistrement optique selon l'at antérieur, en fonction de l'énergie ou puissance de la lu- mère incidente sur le milieu d'enregistrement; la figure 5 représente les courbes du rapport signal-bruit lors de la lecture du milieu d'enregistrement optique selon l'invention et d'un milieu d'enregistrement optique selon la technique antérieure en fonction de l'énergie ou puissance de la lumière incidente sur le milieu d'enregistrement et, la figure 6 représente de façon sca-antique la section droite d'un milieu d'enregistrement selon l'invention sur lequel a été enregistre de l'information et des couches du modèle servant à la réalisation des répliques de l'enregis- trement. La figure I représente de façon schématique la section droite d'un milieu d'enregistrement 10 selon l'invention Le milieu d'enregistrement optique 10 comprend: un substrat 12 ayant une surface 14; une couche 16 réfléchissant la lumière ayant une surface 18, cette couche 16 recouvrant la surface 14 du substrat 1-2; une couche 20 transmettant la lumière ayant une surface 22,cette couche 20 recouvrant la surface 18 de la cou- che réfléchissante 16 et une couche absorbant la lumière 24 - ayant une surface 26, cette couche 24 recouvrant la surface 22 de la couche transmettant la lumière. La figure 2 est une représentation schématioue de la sec- tion droite d'un miiieu-d'enregistrement 30 selon l'invention, dans lequel on a enregistré de l'information sous la forme d'ou- vertures pratiquées à la fois dans la couche absorbant la lu- miere et dans celle cransmettant la lumière L'identification des couches du milieu d'enregistrement 30 correspond à celle du milieu 50 de la figure 1 L'information a été enregistrée sous la forme d'une série d'ouvertures 34 réalisées à la fois dans la couche absorbant la lumière 24 et dans la couche transmettant la lumière 20 De façon typique, l'information est enregistrée en faisant varier la longueur des ouvertures 34 et des zones non dégagées 32 situées entre les ouvertures 34 dans la direc- tion d'une piste Les longueurs des ouvertures 34 sont détermi- nées oar la durée de l'exposition du milieu d'enregistrement au faisceau lumineux d'enregistrement et par la vitesse de déplace- ment du milieu d'enregistrement dans le plan focal du faisceau de lumière d'enregistremen-t. La figure 3 illustre sch Smatiquement un milieu d'enregistre- ment 50 selon l'invention L'identification des couches de ce milieu 50 correspond à celle des couches des milieux d'enregis- trement 10 et 30 représentés aux figures I et 2 Après l'enregis- trement, la surface 26 du milieu d'enregistrement 50 comprend des zones non exposées 52 et des zones exposées 54 dans les- quelles sont form es des bulles ou cloques 56. Le substrat 12 peut être réalisé en verre ou en matière. 2516687 plastique telle que du chlorure de polyvinyle et de façon ty- pique il se présente sous la forme d'un disque En variante, le substrat 12 peut également être constitué d'un matériau tel que l'aluminium qui réfléchit la lumière la longueur d'onde de l'enregistrement ce qui combine les fonctions de substrat et de la couche réfléchissant la lumière 16 Un substrat s'il est pré- sent, doit être simplement suffisamment épais pour pouvoir sup- porter le reste de la structure Etant donné que toute aspérité de la surface 14 du substrat 12, à l'échelle du diamètre de fais- ceau de lumière focalisée, produit du bruit dans le canal de si- gnal lors de la lecture pour la restitution de l'enregistrement, un revêtement d'un matériau plastique, tel qu'une résine époxy, déposé sur la surface 14 avant le dépôt de la couche réfléchis- sant la lumière, produit une surface microscopiquement lisse et élimine cette source de bruit. La couche r 4 flichissant la lumière 16 réfléchit une frac- tion substantielle de la lumière incidente i la longueur d'onde d'enregistrement et elle est typiquement formée d'un métal tel que l'lnminium ou l'or qui présentent un pouvoir réfléchissant (réflectivité) important De préférence, la couche réfléchissant la lumière réfléchit au moins 50 % de la lumière incidente sur cette couche La couche réfléchissante 16, dont l'épaisseur est typiquement d'environ 30 à 60 nanomnètres, peut être déposée sur -i surface '4 du substrat 12 en utilisant des techniques d'êva- poration sous vide. La couche transmettant la lumière 20 est formée d'un maté- riau qui est essentiellement transparent à la longueur d'onde d'enregistrement et qui présente une température de fusion qui est inférieure de plus de 3000 C à la température de fusion du matériau qui constitue la couche absorbant la lumière 24 Pour des matériaux répondant à ces critères, la conduction thermique a nartir de la couchle absorbant la lumière dans la couche trans- mettant la lumière fait atteindre au matériau Transmettant la lumière son noint de fusion, de sublimation ou de décomposition avant que la couche absorbant la lumière atteigne sa zempérature de fusion Si le matériau transmettant la lumière fond, la struc- ture devient instable et des tensions superficielles peuvent ame- ner le matriau dans la couche transmettant la lumière et dans celle absorbant la lumière à se redresser et à se soulever autour du bord du trou crée On pense qu'il s'agit là d'une explicatid du mécanisme de l'enregistrement illustré par la figure 2 Si le matériau transmettant la lumière se décomoose ou se sublime ou si sa tension de vapeur augmente rapidement lorsqu'on appro- che de la température de fusion, la pression des gaz emprisonne peut créer une bulle ou ur cloque dans la couche absorbante Oz pense qu'il s'agit là d'une explication du mécanisme de l'enre- gistrement illustré par la figure 3. Pour un matériau donné l'poaisseur de la couche de trans- mission détermine le profil de température dans cette couche. Pour une couche de transmission mince, le différentiel de tempd rature entre les surfaces opposées de la couche est faible, ce sui permet à une partie de l'épaisseur de fondre Pour une cou- che de transmission épaisse, la température à la surface de la couche adjacente à la couche absorbant la lumière peut atteindr ou dépasser la température de fusion, de décomposition ou de su blimation du matériau constituant la couche de transmission, alors que la température sur la surface opposée de la couche de transmission reste bien en-dessous de cette température critiqu Dans ce cas la couche absorbant la lumière peut se déformer san qu'il se produise une fusion complète de la couche de transmis- sion. L'é,aisseur de la couche transmettant la lumière est donc un compromis entre l'énpaisseur nécessaire pour produire un pou- ?= voir réfléchissant (réflectivité) réduit pour le milieu d'enre- gi;;trement et l'épaisseur requise en fonction de considérations thermiques pour permettre la fusion ou l'évaporation de la cou- che de transmission de la lumière Des épaisseurs de la couche smettant la lumière comprises entre 10 nanomètres et 500 - omètres environ conviennent et on préfère utiliser des épais- seurs comprises entre 30 nanomètres et 100 nanomètres environ. Les materiaux qui conviennent pour réalis'er la couche trans mettant la lumière sont notamment le fluorure de magnésium, qui fond à une température de 1261 C ou le fluorure de plomb dont le point de fusion est de 8550 C, ces valeurs devant être comparées à la température de fusion de 1668 C du titane Par ailleurs, le bioxyde de silicium utilisé dans la technique antérieure fond une température comprise entre 1650 et 1700 C, valeur compara- ble au point de fusion du titane constituant la couche absorbant la lumière Le fluorure de magnésium et le fluorure de plomb peuvent être déposés sur la surface 18 de la couche réfléchissant la lumière 10 en mettant en oeuvre des techniques classiques d'évaporation La couche absorbant la lumière 24 est constituée d'un ma- tériau qui absorbe la lumière à la longueur d'onde de l'enregis- trement Parmi les matériaux appropriés à la constitution de cette couche on peut-citer: le titane, le platine, le rhodium, l'or, le nickel, le chrome, le manganèse et le vanadium, qui peuvent être déposés en utilisant des techniques d'évaporation classiques ou des techniques d'évaporation par faisceau électro- nique Des épaisseurs comprises entre 2 nanomètres et 25 nano- mètres environ conviennent pour cette couche 24 absorbant la lu- mière et on préfère utiliser des épaisseurs comprises entre 2 nanomètres et 12 nanomètres environ Après exposition à l'atmos- nhire certains de ces matériaux s'oxydent partiellement en lais- sant une couche absorbante qui est plus mince que la couche dé- nosée à l'origine Cet effet peut être compensé en déposant une couche qui est plus épaisse que désiré, l'oxydation ultérieure réduisant l'épaisseur effective de cette couche la valeur dé- sirée Les épaisseurs de la couche absorbante indiquées ici sont des valeurs désirées. Les nrocédés d'enregistrement illustrés par les figures 2 et 3 diffèrent essentiellement de ceux de milieu d'enregistre- cent de la technique antérieure qui comprend une couche d'alu- minium réfléchissant la lumière, une couche de bioxyde de sili- cium transmettant la lumière et une couche de titane ou de tel- lure absorbant la lumière Dans ce milieu, l'information est enregistrée par la formation d'ouvertures réalisées dans la couche d'absorption seule La sensibilité d'enregistrement de ce milieu augmentait lorsque les épaisseurs des couches transmet- tant et rêfléchissant la lumière étaient réglées pour réduire à un minimamle pouvoir réfléchissant du milieu d'enregistrement. Afin d'éliminer ou de réduire les défauts de signaux pro- voqués par la poussière de surface qui précipite de l'atmospaère environnante, on peut appliquer une couche supplémentaire ayant une épaisseur d'environ 0,O 5 mm 3 I mm, sur la couche absorbant la lumière Les particules de poussière qui se déposent sur la surface supérieure de la couche supplêmentaire sont alors éloi- 8 U 2516687 gnr es du '-an focal du sysène optique si bien que leur effet sur l'enregistrement ou lors de la lecture de l'information con- tenue dans le milieu, est ccnsidêrablement réduit Une résine de silicone est un matériau approprié pour cette application On n'u:ilisera cas de couche supplémentaire lorsque l'on désire réa- liser une reproduction (réplique) de l'information enregistrée. On a effectué des essais avec des milieux d'enregistrement selon l'invention réalisés sous la forme de disques, en enregis- trant de i'information vidéo avec une largeur de bande de signal de O à environ 4,2 irhz encodée sur une porteuse modulée en fré- quence, avec une déviation allant de 7 -iz à 10 'i Hz environ La cualivé des enregistrements réalissen utilisant un laser à l'ar- gon modulé a té évllu-en mesurant le rapport signal-bruit de l'infor:ation vidéo 'ue (restituée) en fonction de l'énergie ou puissance incidente sur le disque. Le rapport signal-bruit lors de la lecture pour la restitu- tion de l'enregistrement est défini comme étant le rapport du si- gn 2 al vidéo crête à crête à la racine carr Ae moyenne de bruit dans toute in lagreur de bande vidéo t Ce@que mesurée par l'appa- reil de mesure de bruit modèle 1430 fabriqué par la firme améri- cdine Tektronix Corp de Beaverton, Oregon. Les exerples suivants qui n'ont bien entendu aucun carac- tère limitatif, illustrent divers modes de mise en oeuvre de cette invention. Exemole 1 La f'igure 4 illustre le comportement à l'enregistrement d'un milieu d'enregistrement comprenant une couche d'aluminium réf'écissanb la iumière, une couche de fluorure de magnésium trans-ettant la lumière ayant, une épaisseur d'environ 42,5 nano- mètres et une couche de titane absorbant la lumière présentant une épaisseur de l'ordre de 7 manomètres Ces épaisseurs étaient telles Aue ''n a obtenu un pouvoir réfléchissant (réflectivité) minimal de 53 a àla longueur d'onde de 488 nanomètres du faisceau lumineux d'enregistrement Sur cette même figure on a représenté le comporte- ent à l'enregistrement d'un disque selon l'état an- térieur de la technique comportant une couche transmettant la lumière constituée de Si O 2 On a mesuré dans les mêmes condi- tions une réflectivité de 3,' a 488 nm Le seuil pour l'enregis- trement se situe sensiblement oour le m&me niveau d'énergie incidente Le disque comportant une couche transmettant la lu- mière constituée de fluorure de magnésium présente un rapport signal-bruit bien plus élevé pour un domaine d'énergies inciden- tes situé Juste au-dessus de la valeur de seuil. Pour tout le domaine d'énergies ou de puissances d'enregis- trement, une ouverture a été formée à la fois dans la couche transmettant la lumière et dans la couche absorbant la lumière. Exemple 2 La figure 5 illustre le comportement à l'enregistrement d'un milieu d'enregistrement constitué d'une couche d'aluminium réfléchissant la lumière, d'une couche de fluorure de magnésium transmettant la lumière, ayant une éDaisseur de 85 nanomètres et d'une couche de titane absorbant la lumière, d'une épaisseur de 7 nanomètres Ces épaisseurs étaient telles que le pouvoir r 5 éfléchissant (réflectivité) à 488 nanomètres du milieu d'enregis- trement a été réduit à seulement 16 %o environ Sur cette même fi- -ure on a reprgsenté le comportement à l'enregistrement d'un disque selon la technique antérieure comportant une couche de transmission au bioxyde de silicium avec une réflectivité de 3 Y i 1488 nanomètres Comme dans l'exemple précédent, le seuil pour l'enregistrement se situe sensiblement pour le même niveau de puissance ou d'énergie incidente Le disque comportant la coucae de transmission en fluorure de magnésium présentait un rapport signal-oruit plus élevé sur tout le domaine des énergies ou puissances incidentes mesurées, particulièrement Juste au-dessus du seuil. Sur le domaine d'énergie incidente marqué B sur la courbe supérieure de la figure 5, seules des bulles ou des cloques se sont formées dans la couche absorbante Le point marqué B/P sur la courbe désigne la région de transition o se formernt des bulles avec ouvertures Au-delà de ce point, l'information a été enregistrée dans des couches 20 et 24 de la figure 3. Orn a réalisé des répliques de l'information enregistrée en mettant en oeuvre des techniques classiques dans ce domaine, en remplagant un milieu d'enregistrement tel que décrit ci-dessus, dans lequel l'information a été enregistrée sous la forme de ca- ractéristiques topographiques d'une amplitude appropriée A la du- plication La figure 6 est une représentation schématique d'un milieu d'enregistrement 60 muni des couches nécessaires à la l 251668 l reproduction de répliques L'identification des couches du =i- I lieu d'enregistrement et les caractéristiques de l'information l enregistrée correspondent à celles utilisées dans les figures I iq et 2. l 5 Après enregistrement de l'information, une couche 62 a -été 1 form'e sur la surface 26 du milieu d'enregistrement La couche l revêtement 62 peut etre formée par évaporation e métaux tels qui l'or ou le cuivre ou par plaquage électrolytique d'un métal tel que du nickel La couche 62 ainsi formée doit être conforme, exempte de trous d'épingle et électriquement conductrice De fa I çon typique, cette couche peut présenter une épaisseur de 30 na nom ères à 120 nanomètres environ. }i Une couche 64 devant servir d'original est ensuite formée } sur la surface 66 de La, coucne de revêtement 52 en utilisant un, technique telle qu'un dépôt électrolytique Une couche de nicke | ou de cuivre, ayant de préférence une épaisseur de l'ordre de ^ 200 micromètres à 300 micromètres, qui est à la fois autoportan' Tl et exempte de contrainte, convient à cet effet. La couche originale 64 portant la couche 62 est alors séna- du milieu d'enregistrement ce oui produit une réplique méta: }i 4 que de l'information enregistrée sous forme topographique, p-e I mettant de réaliser des copies de l'information enregistrée. Exemple 3 On a réalisé des réolicues partir de milieux d'enregistr ment dans lesquels l'information était enregistrée sous la forms d'ouvertures ou sous la forme de bulles ou de cloques cornmme dan, les exemples 1 et 2 Les échantillons ont été ensuite revîtas par -yvaporation d'une couche d'or ayant une épaisseur d'environ nanomètres et ensuite d'une couche de nickel présentant une épaisseur d'environ 250 micromètres, cette couche étant appliqun par dépôt électrolytique Les répliques ont été ensuie sparées du milieu d'enregistrement et on les a examinées en utilisant an microscope électronique à balayage Cette #va uation a montr, que dans chaque cas on avait formé une réplique fidèle. Il demeure bien entendu que cette invention n'est pas limi- tée aux exemples de réalisation décrits et représentés mais qu'elle en englobe toutes les variantes. 1 668 7 REVENDICATIONS 1 Enregistrement d'informations muni d'une piste d'information qui y est enregistrée et destiné à être utilisé dans un système optique de lec- ture et d'enregistrement utilisant une lumière d'une longueur d'onde détermi- née, ce milieu comprenant une couche (L 6) réfléchissant la lumière de ladite longueur d'onde, une couche ( 20) transmettant la lumière placée sur ladite couche réfléchissant la lumière, cette couche transmettant la lumière étant constituée d'un matériau essentiellement transparent à la lumière de ladite longueur d'onde et une couche ( 24) absorbant la lumière placée sur ladite couche transmettant la lumière, cette couche absorbante absorbant la lumière L O de ladite longueur d'onde; ladite piste d'information comprenant une séquence d'ouvertures dans les couches de transmission et d'absorption ou de bulles ou cloques dans la couche absorbante, les variations de longueur des ouvertures ou des bulles et/ou de l'espacement entre des ouvertures ou bulles successives le long de la piste étant représentatives de l'information enregistrée, ce mi- L 5 lieu d'enregistrement étant caractérisé en ce que ladite couche transmettant la lumière ( 20) présente une épaisseur supérieure à 10 nanomètres et en ce qu'elle est constituée d'un matériau qui fond, se décompose ou se sublime à une température inférieure d'au moins 300 'C à la température de fusion du matériau constituant ladite couche absorbant la lumière ( 24). M O 2 Enregistrement selon la revendication 1, caractérisé en ce que l'épaisseur de la couche transmettant la lumière ( 20) est comprise entre en- viron 10 nanomètres et 500 nanomètres environ. 3 Enregistrement selon la revendication 1, caractérisé en ce que l'épaisseur de Ladite couche transmettant la lumière ( 20) est comprise entre 30 nanomètres et 100 nanomètres environ. 4 Enregistrement selon l'une des revendications 1 ou 2, carac- térisé en ce que ladite couche transmettant la lumière ( 20) est constituée d'un matériau choisi dans le groupe qui comprend le fluorure de magnésium et le fluorure de plomb. 5 Enregistrement d'informations selon l'une des revendications 1 ou 2, caractérisé en ce que l'épaisseur de couche absorbant la lumière ( 24) est comprise entre environ 2 nanomètres et 25 nanomètres. 6 Enregistrement d'informations selon l'une quelconque des revendications précédentes, caractérisé en ce que ladite couche absorbant 1 1 la lumière ( 24) est constituée d'un matériau choisi dans le groupe qui com- prend le titane, le platine, le rhodium, l'or, le nickel, le chrome, le man- ganèse et le vanadium. 7 Enregistrement d'informations selon la revendication 1, carac- térisé en ce que ladite couche transmettant la lumière ( 20) est constituée de fluorure de magnésium et en ce que ladite couche absorbant la lumière est constituée de titane.